(57)【要約】【課題】車両用のワイヤーハーネスなどに適用されるアース用電線において、簡便な設備で裸線導体を止水する。【解決手段】アース用電線１の裸線導体１ａを取り囲むように金型５を取り付け、金型５内に発泡ウレタンを注入する。発泡ウレタンを金型５内で発泡させてモールド品を成型し、モールド品を金型５から取り出す。ここで、発泡ウレタンの自然発泡率と注入量との積が金型５のキャビティ容積を超えるようにする。これにより、金型５内で発泡ウレタンが発泡して内圧が発生し、アース用電線１の裸線導体１ａの細部にまで発泡ウレタンが浸透する。【選択図】図２
2007052999.tif 000002
【特許請求の範囲】
【請求項１】
電線の裸線導体を取り囲むように金型が取り付けられる金型取付工程と、
この金型内に発泡材料が注入される発泡材料注入工程と、
この発泡材料が前記金型内で発泡してモールド品が成型される発泡工程と、
このモールド品が前記金型から取り出されるモールド取出工程と
を含むことを特徴とする、電線の止水方法。
【請求項２】
前記発泡材料の自然発泡率と注入量との積は、前記金型のキャビティ容積を超えていることを特徴とする、請求項１に記載の電線の止水方法。
【請求項３】
前記発泡材料は、発泡ウレタンであることを特徴とする、請求項１または２に記載の電線の止水方法。
【請求項４】
請求項１乃至３のいずれかに記載の電線の止水方法によって止水されたことを特徴とする電線。
【発明の詳細な説明】
【技術分野】
【０００１】
本発明は、車両用のワイヤーハーネスなどに適用するに好適な、電線の止水方法および電線に関するものである。
【背景技術】
【０００２】
図１０は従来のアース用電線の一例を示す平面図である。
【０００３】
一般に、この種のアース用電線は、その端末に固定されたアース接続端子が外部に露出した状態で適当なアース部位（例えば、車両のボディ）に接続される。そのため、アース用電線の端末から電線被覆の内側を伝って水分が浸入しやすい。したがって、アース接続端子の反対側の端末に電子制御部がある場合、この電子制御部に水分が到達して正常な動作を妨げる恐れがある。そこで、アース用電線に止水処理を施す必要が生じる。
【０００４】
従来、このような止水方法としては、図１０に示すように、アース用電線１とアース接続端子２との接続部をホットメルト接着剤などのモールド樹脂４で被覆して止水する方法が提案されている（例えば、特許文献１参照）。
【特許文献１】特開２００１−１６２６４６号公報
【発明の開示】
【発明が解決しようとする課題】
【０００５】
しかし、この従来方法では、モールド樹脂４の流動性を確保するためにモールド樹脂４を溶融状態に維持する加熱装置や、モールド樹脂４を所定形状に行き渡らせるための射出設備のほか、射出圧で開口しない合わせ圧を保持する金型設備など、大掛かりな設備を要するという不都合があった。
【０００６】
このような事情は、アース用電線以外の電線についても同様である。
【０００７】
本発明は、こうした不都合を解消することが可能な、電線の止水方法および電線を提供することを目的とする。
【課題を解決するための手段】
【０００８】
まず、請求項１に係る電線の止水方法の発明は、電線の裸線導体を取り囲むように金型が取り付けられる金型取付工程と、この金型内に発泡材料が注入される発泡材料注入工程と、この発泡材料が前記金型内で発泡してモールド品が成型される発泡工程と、このモールド品が前記金型から取り出されるモールド取出工程とを含むことを特徴とする。
また、請求項２に係る電線の止水方法の発明は、前記発泡材料の自然発泡率と注入量との積は、前記金型のキャビティ容積を超えていることを特徴とする。
また、請求項３に係る電線の止水方法の発明は、前記発泡材料は、発泡ウレタンであることを特徴とする。
また、請求項４に係る電線の発明は、請求項１乃至３のいずれかに記載の電線の止水方法によって止水されたことを特徴とする。
【発明の効果】
【０００９】
本発明によれば、金型のみの簡便な設備で、アース用電線などの電線の裸線導体を止水することができる。
【００１０】
また、発泡材料の自然発泡率と注入量との積が金型のキャビティ容積を超えていると、金型内で発泡材料が発泡して内圧が発生する。そのため、裸線導体の細部にまで発泡材料を浸透させ、電線を確実に止水することができる。
【００１１】
さらに、発泡ウレタンを使用すると、１００℃以上の高温下での形状安定性に優れるため、電線の用途が拡大する。
【発明を実施するための最良の形態】
【００１２】
以下、本発明の実施形態を図面に基づいて説明する。
【００１３】
図１は本発明に係るアース用電線の第１の実施形態を示す平面図、図２は本発明に係るアース用電線の止水方法の一実施形態における金型取付工程を示す正面図、図３は本発明に係るアース用電線の止水方法の一実施形態における発泡材料注入工程を示す正面図、図４は本発明に係るアース用電線の止水方法の一実施形態における発泡工程を示す正面図である。
【００１４】
アース用電線１の端末には、図１に示すように、アース接続端子２が固着されており、両者の接続部には発泡ウレタン製のモールド品３が、アース用電線１の端末の裸線導体１ａを被覆するように成型されている。
【００１５】
そして、このアース用電線１の端末、つまりアース接続端子２との接続部を止水する際には、次の手順による。
【００１６】
まず、図２に示すように、所定のキャビティ容積（例えば、１．０ｍｌ、１．２ｍｌ、１．８ｍｌなど）を持つ金型５を用意し、この金型５をアース用電線１の端末に取り付ける。このとき、アース用電線１の端末の裸線導体１ａを金型５で取り囲むようにする。
【００１７】
次に、図３に示すように、自然発泡率が２〜４倍の２液混合タイプの発泡ウレタンを金型５内に注入する。このとき、発泡ウレタンは、自然発泡率と注入量との積が金型５のキャビティ容積を超えるようにする。例えば、キャビティ容積１．２ｍｌの金型５を用いる場合、自然発泡率２倍の発泡ウレタンを使用するときは、その注入量を０．６ｍｌより多くし、自然発泡率３倍の発泡ウレタンを使用するときは、その注入量を０．４ｍｌより多くし、自然発泡率４倍の発泡ウレタンを使用するときは、その注入量を０．３ｍｌより多くする。また、キャビティ容積１．８ｍｌの金型５を用いる場合、自然発泡率２倍の発泡ウレタンを使用するときは、その注入量を０．９ｍｌより多くし、自然発泡率３倍の発泡ウレタンを使用するときは、その注入量を０．６ｍｌより多くし、自然発泡率４倍の発泡ウレタンを使用するときは、その注入量を０．４５ｍｌより多くする。
【００１８】
次に、図４に示すように、金型５の注入口５ａを塞ぎ、所定時間だけ放置する。すると、発泡ウレタンは、金型５内で膨張しつつ発泡する。このとき、発泡ウレタンの自然発泡率と注入量との積が金型５のキャビティ容積を超えているので、発泡ウレタンは、金型５内を隙間なく充填した後、さらに膨張しようとする。しかし、発泡ウレタンの膨張は金型５によって抑制されているため、金型５内で内圧が発生し、被モールド部、つまりアース用電線１の裸線導体１ａの細部にまで発泡ウレタンが浸透する形でモールド品３が成型される。
【００１９】
そして、所定時間が経過して発泡ウレタンの発泡反応が終了したところで、図１に示すように、モールド品３を金型５から取り出す。すると、アース用電線１の端末は発泡ウレタンによって止水された状態となる。このとき、発泡ウレタンはアース用電線１の裸線導体１ａの細部にまで浸透しているため、アース用電線１の端末を確実に止水することができる。
【００２０】
ここで、アース用電線１の端末の止水作業が終了する。
【００２１】
このように、金型５のみの簡便な設備でアース用電線１の端末を止水することができる。また、発泡ウレタンは、従来のモールド樹脂として使用されているホットメルト接着剤に比べて、１００℃以上の高温下での形状安定性に優れる。したがって、こうして止水したアース用電線１の適用範囲が、高温下で使用される用途にまで拡大する。
【００２２】
なお、上述の実施形態においては、アース用電線１の端末の裸線導体１ａを止水する場合について説明したが、図５に示すように、アース用電線１の中剥き部位の裸線導体１ｂを止水することもできる。この場合、金型５の構造が、アース接続端子２の形状による制約を受けないので、金型５の汎用性が向上する。
【００２３】
なお、上述の実施形態においては、シングル圧着タイプのアース用電線１を止水する場合について説明したが、図６に示すように、ダブル圧着タイプのアース用電線１の端末を１箇所で止水することもできる。また、図７に示すように、ダブル圧着タイプのアース用電線１の中剥き部位２箇所の裸線導体１ｂをそれぞれ別個に止水することもできる。さらに、図８に示すように、ダブル圧着タイプのアース用電線１の中剥き部位２箇所の裸線導体１ｂをまとめて１箇所で止水することもできる。これらの場合、金型５の構造が、アース接続端子２の形状による制約を受けないので、金型５の汎用性が向上する。
【００２４】
なお、上述の実施形態においては、自然発泡率が２〜４倍の２液混合タイプの発泡ウレタンを発泡材料として用いる場合について説明した。しかし、自然発泡率が１倍を超えるものである限り、２液混合タイプ以外の発泡ウレタンを使用することもできる。また、アース用電線１の用途によっては、発泡ウレタン以外の発泡材料（例えば、ポリスチレン、ポリエチレン、ポリプロピレン、シリコーンなど）を代用することも可能である。
【００２５】
なお、上述の実施形態においては、アース用電線１について説明したが、本発明は、アース用電線１に限らず、その他の用途の電線にも広く適用することができる。
【実施例１】
【００２６】
以下、本発明の実施例について説明する。
【００２７】
導体断面積１．２５ｍｍ2 の電線を２本ダブル圧着したアース用端子について、キャビティ容積１．０ｍｌの金型内に自然発泡率３倍の発泡ウレタンを０．７ｇ注入した。ここで、金型の合わせ方法はクリップとした。
【００２８】
その結果、初期において、２００ｋＰａ（約２ｋｇｆ／ｃｍ2 ）以上の止水特性を発揮し、温度１１０℃で２００時間放置した後も、２００ｋＰａの止水特性を維持した。そして、電線内に発泡ウレタンがどの程度まで浸入しているのか確かめたところ、芯線中浸入距離は約３ｍｍであった。なお、発泡ウレタンの実際の発泡率は、１．７５倍であった。
【００２９】
なお、発泡ウレタンの注入量を増やせば芯線中浸入距離が伸びると予想されるため、導体断面積１．２５ｍｍ2 、０．５ｍｍ2 の２種類の電線につき、キャビティ容積１．０ｍｌの金型内に自然発泡率３倍の発泡ウレタンを０．５ｇ、０．６ｇ、０．７ｇ、０．８ｇ注入し、それぞれの芯線中浸入距離を測定した。その結果をまとめて図９にグラフで示す。図９において、「CAVS 1.25sq」は導体断面積１．２５ｍｍ2 の電線を表し、「CAVS 0.5sq」は導体断面積０．５ｍｍ2 の電線を表す。
【００３０】
図９に示すグラフから明らかなように、いずれの電線についても、発泡ウレタンの注入量が増えるに従って芯線中浸入距離が伸びる傾向を確認することができた。これは、発泡ウレタンの注入量が増える程、金型のキャビティ容積に対する初期占拠率が高くなり、ひいては発泡後の内圧が増大するからであると考えられる。
【産業上の利用可能性】
【００３１】
本発明は、車両用のワイヤーハーネスなどに広く適用することができる。
【図面の簡単な説明】
【００３２】
【図１】本発明に係るアース用電線の第１の実施形態を示す平面図である。
【図２】本発明に係るアース用電線の止水方法の一実施形態における金型取付工程を示す正面図である。
【図３】本発明に係るアース用電線の止水方法の一実施形態における発泡材料注入工程を示す正面図である。
【図４】本発明に係るアース用電線の止水方法の一実施形態における発泡工程を示す正面図である。
【図５】本発明に係るアース用電線の第２の実施形態を示す平面図である。
【図６】本発明に係るアース用電線の第３の実施形態を示す平面図である。
【図７】本発明に係るアース用電線の第４の実施形態を示す平面図である。
【図８】本発明に係るアース用電線の第５の実施形態を示す平面図である。
【図９】発泡ウレタンの注入量と芯線中浸入距離との関係を示すグラフである。
【図１０】従来のアース用電線の一例を示す平面図である。
【符号の説明】
【００３３】
１……アース用電線（電線）
１ａ、１ｂ……裸線導体
２……アース接続端子
３……モールド品
５……金型
【図１】
2007052999.tif 000003
【図２】
2007052999.tif 000004
【図３】
2007052999.tif 000005
【図４】
2007052999.tif 000006
【図５】
2007052999.tif 000007
【図６】
2007052999.tif 000008
【図７】
2007052999.tif 000009
【図８】
2007052999.tif 000010
【図９】
2007052999.tif 000011
【図１０】
2007052999.tif 000012